(57)【特許請求の範囲】
【請求項１】
下記一般式（３）または（４）で表される金属錯体であることを特徴とする有機エレクトロルミネッセンス素子用材料。
【化１】
0005707818.tif 000027
〔一般式（３）または（４）中、Ａは５員または６員の芳香族炭化水素環基、下記一般式（２）で表される基、もしくは、５員または６員の芳香族複素環基を表す。
一般式（３）中、Ｔは−Ｎ（Ｒ３００）−を表す。Ｒ３００は置換基を表し、当該置換基はアルキル基、シクロアルキル基、アルキニル基、芳香族炭化水素環基、芳香族複素環基、オキサゾリル基、ベンゾオキサゾリル基、チアゾリル基、イソオキサゾリル基、イソチアゾリル基、フラザニル基、チエニル基、キノリル基、ベンゾフリル基、ジベンゾフリル基、ベンゾチエニル基、ジベンゾチエニル基、インドリル基、カルバゾリル基、カルボリニル基、ジアザカルボリル基、複素環基、アルコキシ基、シクロアルコキシ基、アリールオキシ基、アルキルチオ基、シクロアルキルチオ基、アリールチオ基、カルボニル基、アルコキシカルボニル基、アリールオキシカルボニル基、スルファモイル基、アシル基、アシルオキシ基、アミド基、カルバモイル基、ウレイド基、スルフィニル基、アルキルスルホニル基、アリールスルホニル基、ヘテロアリールスルホニル基、アミノ基、ハロゲン原子、フッ化炭化水素基、シアノ基、ニトロ基、ヒドロキシ基、チオール基、シリル基、ホスホノ基を表し、さらにこれら置換基を有していてもよい。
一般式（３）中、Ｒ３０１、Ｒ３０２は各々水素原子または置換基を表し、当該置換基はＲ３００と同義である。
一般式（４）中、Ｕ１、Ｕ２は各々炭素原子または窒素原子を表す。
一般式（４）中、Ｒ４０１〜Ｒ４０３は各々水素原子または置換基を表し、当該置換基は一般式（３）のＲ３００と同義である。
一般式（４）中、ｏ、ｐは０または１の整数であって、Ｕ１が窒素原子である場合、ｏは０であり、同様にＵ２が窒素原子である場合、ｐは０である。
一般式（３）または（４）中、Ｍは白金またはイリジウムを表す。ｍは１〜３の整数を表し、ｎは０〜２の整数を表す。但し、一分子中には、下記一般式（２）で表される基を必ずひとつ含む。〕
【化２】
0005707818.tif 000028
〔一般式（２）中、Ｑ１、Ｑ３、Ｑ５は、各々６員の芳香族炭化水素環または６員の芳香族複素環を表し、Ｑ２、Ｑ４は各々ピロール環またはフラン環を表す。〕
【請求項２】
前記一般式（３）または（４）のＡの置換基として少なくとも一つの前記一般式（２）で表される基を有することを特徴とする請求項１に記載の有機エレクトロルミネッセンス素子用材料。
【請求項３】
請求項１または２に記載の有機エレクトロルミネッセンス素子用材料を含有することを特徴とする有機エレクトロルミネッセンス素子。
【請求項４】
請求項１または２に記載の有機エレクトロルミネッセンス素子用材料を含有する層がウェットプロセスによって形成されたことを特徴とする請求項３に記載の有機エレクトロルミネッセンス素子。
【請求項５】
請求項３または４に記載の有機エレクトロルミネッセンス素子を備えたことを特徴とする表示素子。
【請求項６】
請求項３または４に記載の有機エレクトロルミネッセンス素子を備えたことを特徴とする照明装置。
【請求項７】
請求項１または２に記載の一般式（３）または（４）で表されることを特徴とする金属錯体化合物。
【発明の詳細な説明】
【技術分野】
【０００１】
本発明は、有機エレクトロルミネッセンス素子用材料、有機エレクトロルミネッセンス素子、表示素子、照明装置及び金属錯体化合物に関する。
【背景技術】
【０００２】
従来、発光型の電子ディスプレイデバイスとしてエレクトロルミネッセンスディスプレイ（以下、ＥＬＤと言う）がある。ＥＬＤとして、無機エレクトロルミネッセンス素子や有機エレクトロルミネッセンス素子（以下、有機ＥＬ素子とも言う）が挙げられる。
【０００３】
無機エレクトロルミネッセンス素子は平面型光源として使用されてきたが、発光素子を駆動させるためには高電圧が必要である。
【０００４】
有機エレクトロルミネッセンス素子においては発光する化合物を含有する発光層、さらに必要に応じて複数の有機化合物層を陰極と陽極で挟んだ構成を有し、発光層に電子および正孔を注入して、再結合させることにより励起子（エキシトン）を生成させ、この励起子が失活する際の光の放出（蛍光・リン光）を利用して発光する素子であり、数Ｖ〜数十Ｖ程度の低電圧で発光が可能であり、更に自己発光型であるために視野角に富み、視認性が高く、薄膜型の完全素子固体であるために省スペース、携帯性の観点からも注目されている。
【０００５】
しかしながら、今後の実用化に向けた有機エレクトロルミネッセンス素子においては、更に効率が高く、長寿命に発光する有機エレクトロルミネッセンス素子の開発が望まれている。
【０００６】
また、有機エレクトロルミネッセンス素子の発光材料に蛍光材料だけでなくリン光材料の利用が可能なことが明らかとなり鋭意研究開発が行われている。一重項励起子と三重項励起子の生成比は１：３であるが、蛍光材料の場合、励起一重項のみを利用できるのに対し、リン光材料の場合には励起一重項に加えて励起三重項も利用できるため、内部量子効率の上限を１００％とすることができる。
【０００７】
このため、蛍光材料に比較してリン光材料を利用した場合、原理的に発光効率が４倍となり、冷陰極管とほぼ同等の性能が得られる可能性があることから照明用途としても注目されている。
【０００８】
一方、有機エレクトロルミネッセンス素子の寿命を改善する手段の一つとして、含有される化合物の構造に着目した研究が進められてきた結果、実用に耐えうる可能性のある材料が幾つか見出されている。
【０００９】
しかしながら置換基の導入、およびその導入位置等の構造の小さな変更が、寿命や発光特性等の様々な特性に与える影響が大きく、しかも予測が難しいため解決すべき課題として残されている（例えば、特許文献１〜４参照）。
【００１０】
例えば、特許文献１においては、６−５−６の３つの還が縮合した構造を置換基あるいは金属に結合する環状基として有する金属配位化合物を用いることで、輝度半減時間の長い安定した有機ＥＬ素子を提供できると記載されているが、実用上、未だ不十分であり、更に十分な実用可能な特性（半減寿命が長い）を示す有機ＥＬ素子が求められているのが現状である。
【先行技術文献】
【特許文献】
【００１１】
【特許文献１】特許４３０７０００号明細書
【特許文献２】特開２００８−１４７４２４号公報
【特許文献３】特表２００８−５２８６４６号公報
【特許文献４】国際公開第２００７−０７８１８４号
【発明の概要】
【発明が解決しようとする課題】
【００１２】
本発明の目的は、新規の金属錯体化合物、該金属錯体化合物を含有する有機エレクトロルミネッセンス素子用材料、該材料を含有し、効率と安定性に優れ、且つ、ダークスポット（ＤＳ）の生成が少ない有機エレクトロルミネッセンス素子、該素子を備えた表示装置、照明装置を提供することである。
【課題を解決するための手段】
【００１３】
本発明の上記目的は下記の構成１〜１０により達成された。
具体的に本発明によれば、構成１において、一般式（１）で表される金属錯体が下記一般式（３）または（４）で表され、下記の条件を満たす有機エレクトロルミネッセンス素子用材料が提供される。
【化３】
0005707818.tif 000002
一般式（３）または（４）中、Ａは５員または６員の芳香族炭化水素環基、下記一般式（２）で表される基、もしくは、５員または６員の芳香族複素環基を表す。
一般式（３）中、Ｔは−Ｎ（Ｒ３００）−を表す。Ｒ３００は置換基を表し、当該置換基はアルキル基、シクロアルキル基、アルキニル基、芳香族炭化水素環基、芳香族複素環基、オキサゾリル基、ベンゾオキサゾリル基、チアゾリル基、イソオキサゾリル基、イソチアゾリル基、フラザニル基、チエニル基、キノリル基、ベンゾフリル基、ジベンゾフリル基、ベンゾチエニル基、ジベンゾチエニル基、インドリル基、カルバゾリル基、カルボリニル基、ジアザカルボリル基、複素環基、アルコキシ基、シクロアルコキシ基、アリールオキシ基、アルキルチオ基、シクロアルキルチオ基、アリールチオ基、カルボニル基、アルコキシカルボニル基、アリールオキシカルボニル基、スルファモイル基、アシル基、アシルオキシ基、アミド基、カルバモイル基、ウレイド基、スルフィニル基、アルキルスルホニル基、アリールスルホニル基、ヘテロアリールスルホニル基、アミノ基、ハロゲン原子、フッ化炭化水素基、シアノ基、ニトロ基、ヒドロキシ基、チオール基、シリル基、ホスホノ基を表し、さらにこれら置換基を有していてもよい。
一般式（３）中、Ｒ３０１、Ｒ３０２は各々水素原子または置換基を表し、当該置換基はＲ３００と同義である。
一般式（４）中、Ｕ１、Ｕ２は各々炭素原子または窒素原子を表す。
一般式（４）中、Ｒ４０１〜Ｒ４０３は各々水素原子または置換基を表し、当該置換基は一般式（３）のＲ３００と同義である。
一般式（４）中、ｏ、ｐは０または１の整数であって、Ｕ１が窒素原子である場合、ｏは０であり、同様にＵ２が窒素原子である場合、ｐは０である。
一般式（３）または（４）中、Ｍは白金またはイリジウムを表す。ｍは１〜３の整数を表し、ｎは０〜２の整数を表す。但し、一分子中には、下記一般式（２）で表される基を必ずひとつ含む。
【化４】
0005707818.tif 000003
一般式（２）中、Ｑ１、Ｑ３、Ｑ５は、各々６員の芳香族炭化水素環または６員の芳香族複素環を表し、Ｑ２、Ｑ４は各々ピロール環またはフラン環を表す。
【００１４】
１．下記一般式（１）で表される金属錯体であることを特徴とする有機エレクトロルミネッセンス素子用材料。
【００１５】
【化１】
0005707818.tif 000004
【００１６】
〔式中、Ａは５員または６員の芳香族炭化水素環基、下記一般式（２）で表される基、もしくは、５員または６員の芳香族複素環基を表し、Ｂは５員または６員の芳香族複素環基もしくは、下記一般式（２）で表される基を表し、ＡとＢ、及びＡとＭは共有結合によって結合しており、ＢとＭは配位結合によって結合している。Ｍは、元素周期表における８族〜１０族の遷移金属元素を表し、ＬはＭと配位できる任意の配位子を表す。ｍは１〜３の整数を表し、ｎは０〜２の整数を表す。但し、一分子中には、下記一般式（２）で表される基を必ずひとつ含む。〕
【００１７】
【化２】
0005707818.tif 000005
【００１８】
〔式中、Ｑ１、Ｑ３、Ｑ５は、各々６員の芳香族炭化水素環または６員の芳香族複素環を表し、Ｑ２、Ｑ４は各々シクロペンタジエン環または５員の芳香族複素環を表す。〕
２．前記一般式（１）のＡまたはＢの置換基として少なくとも一つの前記一般式（２）で表される基を有することを特徴とする前記１に記載の有機エレクトロルミネッセンス素子用材料。
【００１９】
３．前記一般式（２）のＱ２、Ｑ４は、各々窒素原子または酸素原子を含む５員の芳香族複素環であることを特徴とする前記１または２に記載の有機エレクトロルミネッセンス素子用材料。
【００２０】
４．前記一般式（１）のＢは５員の含窒素芳香族複素環であることを特徴とする前記１〜３のいずれか一項に記載の有機エレクトロルミネッセンス素子用材料。
【００２１】
５．前記一般式（１）のＭが白金またはイリジウムであることを特徴とする前記１〜４のいずれか一項に記載の有機エレクトロルミネッセンス素子用材料。
【００２２】
６．前記１〜５のいずれか１項に記載の有機エレクトロルミネッセンス素子用材料を含有することを特徴とする有機エレクトロルミネッセンス素子。
【００２３】
７．前記１〜５のいずれか１項に記載の有機エレクトロルミネッセンス素子用材料を含有する層がウェットプロセスによって形成されたことを特徴とする前記６に記載の有機エレクトロルミネッセンス素子。
【００２４】
８．前記６または７に記載の有機エレクトロルミネッセンス素子を備えたことを特徴とする表示素子。
【００２５】
９．前記６または７に記載の有機エレクトロルミネッセンス素子を備えたことを特徴とする照明装置。
【００２６】
１０．前記１〜５のいずれか１項に記載の一般式（１）で表されることを特徴とする金属錯体化合物。
【発明の効果】
【００２７】
本発明により、新規の金属錯体化合物、該金属錯体化合物を含有する有機エレクトロルミネッセンス素子用材料、該材料を含有し、効率と安定性に優れ、且つ、ダークスポットの生成が少ない有機エレクトロルミネッセンス素子、該素子を備えた表示装置及び照明装置を提供することができた。
【図面の簡単な説明】
【００２８】
【図１】有機ＥＬ素子から構成される表示装置の一例を示した模式図である。
【図２】表示部の模式図である。
【図３】照明装置の概略図である。
【図４】照明装置の断面図である。
【発明を実施するための形態】
【００２９】
本発明の有機エレクトロルミネッセンス素子用材料においては、請求項１〜５のいずれか１項に記載の構成を有することにより、新規の金属錯体化合物を含有する有機エレクトロルミネッセンス素子用材料を提供し、該材料を含有し、効率と安定性に優れ、且つ、ダークスポットの生成が少ない有機エレクトロルミネッセンス素子、該素子を備えた表示装置及び照明装置を提供することができた。
【００３０】
併せて、新規の金属錯体化合物を提供することができた。
【００３１】
上記の本発明の解決すべき課題に対して、本発明者等は、従来公知の６−５−６の縮合環構造を有する化合物の検討を続けていたが、上述したように化合物の構造と性能の予測が非常に困難であった。
【００３２】
しかしながら、本発明者らは上記課題に鑑み、更に鋭意検討を行う中で多環系化合物に着目し、検討を継続してきた。
【００３３】
その結果、６−５−６縮環構造に変えて、６−５−６−５−６縮環構造を有する配位子を用いた新規な金属錯体化合物を有機ＥＬ素子用材料に適用することで、効率に優れ、安定性（特に初期輝度の劣化を抑制することが可能）に優れた有機ＥＬ素子を提供できることが明らかとなった。
【００３４】
また、期待していなかった効果としてダークスポットの生成を抑制した有機ＥＬ素子を提供できることも明らかとなった。
【００３５】
更に、本発明に係る一般式（１）で表される金属錯体（金属錯体化合物）を発光ドーパントとして用い、特定構造の化合物を発光ホストや隣接層有機材料として併用することで、より発光効率が高く、且つ、高い安定性（半減寿命が長い）、ダークスポット（ＤＳ）の生成の少ない有機エレクトロルミネッセンス素子を提供できることが明らかとなった。
【００３６】
一般式（１）で表される金属錯体を含有する有機エレクトロルミネッセンス素子用材料を用いることにより、本願発明の効果が得られる、その性能発現機構の詳細については明らかとなってはいないが、特定の縮環構造を発光ドーパント内に導入することで、基底状態と励起状態の構造変位抑制効果、立体障害性による発光ドーパントの凝集抑制作用、電荷輸送時に生じるカチオンラジカル、アニオンラジカルを非局在化することによって得られるラジカル共役安定化効果、ホスト分子との相互作用を適度に保つことでホスト−発光ドーパント間エネルギー移動効率化、分散性向上効果、分散性向上に由来する有機層内微量不純物の分散による影響低減効果等、様々な効果が得られたものと推測している。
【００３７】
これらの効果はいずれも本発明に係る化合物に含有される特定の縮環構造に由来する部分が大きく、本発明に係る化合物自体の安定性が高まり、さらに他の有機材料との相互作用を適度に調節することができたためと考えられる。
【００３８】
以下、本発明について詳細に説明する。
【００３９】
《有機エレクトロルミネッセンス素子用材料》
本発明の有機エレクトロルミネッセンス素子用材料について説明する。
【００４０】
本発明の有機エレクトロルミネッセンス素子用材料は、上記１の一般式（１）で表される金属錯体（金属錯体化合物）であることが特徴であり、
《一般式（１）で表される金属錯体（金属錯体化合物）
本発明に係る上記一般式（１）で表される金属錯体（金属錯体化合物ともいう）について説明する。
【００４１】
一般式（１）において、Ａで表される５員または６員の芳香族炭化水素環基としては、例えば、フェニル基、ｐ−クロロフェニル基、メシチル基、トリル基、キシリル基、ナフチル基、アントリル基、アズレニル基、アセナフテニル基、フルオレニル基、フェナントリル基、インデニル基、ピレニル基、ビフェニリル基等などが挙げられる。
【００４２】
中でも、フェニル基が好ましい。
【００４３】
これらの基は後述する置換基を更に有していても良い。
【００４４】
一般式（１）において、Ａで表される５員または６員の芳香族複素環基としては、表し、例えば、ピリジル基、キノリル基、ピリミジル基、フリル基、ピロリル基、イミダゾリル基、ベンゾイミダゾリル基、ピラゾリル基、ピラジニル基、トリアゾリル基等が挙げられる。
【００４５】
中でも、ピリジル基、キノリル基、ピラゾリル基、イミダゾリル基、ベンゾイミダゾリル基、トリアゾリル基が好ましい。
【００４６】
これらの基は後述する置換基を更に有していても良い。
【００４７】
一般式（１）において、Ｂで表される５員または６員の芳香族複素環基は、一般式（１）において、Ａで表される５員または６員の芳香族複素環基と同義である。
【００４８】
《置換基》
一般式（１）において、Ａ、Ｂで各々表される基は、更に置換基を有していても良く、このような置換基として、アルキル基、シクロアルキル基、アルキニル基、芳香族炭化水素環基（芳香族炭素環基、アリール基等ともいい、例えば、フェニル基、ｐ−クロロフェニル基、メシチル基、トリル基、キシリル基、ナフチル基、アントリル基、アズレニル基、アセナフテニル基、フルオレニル基、フェナントリル基、インデニル基、ピレニル基、ビフェニリル基等）、芳香族複素環基（例えば、ピリジル基、ピリミジル基、フリル基、ピロリル基、イミダゾリル基、ベンゾイミダゾリル基、ピラゾリル基、ピラジニル基、トリアゾリル基（例えば、１，２，４−トリアゾール−１−イル基、１，２，３−トリアゾール−１−イル基等））、オキサゾリル基、ベンゾオキサゾリル基、チアゾリル基、イソオキサゾリル基、イソチアゾリル基、フラザニル基、チエニル基、キノリル基、ベンゾフリル基、ジベンゾフリル基、ベンゾチエニル基、ジベンゾチエニル基、インドリル基、カルバゾリル基、カルボリニル基、ジアザカルボリル基（前記、カルボリニル基のカルボリン環構成する炭素原子の一つが窒素原子で置き換わったもの）、キノキサリニル基、トリアジニル基、キナゾリニル基、フタラジニル基等）、複素環基（例えば、ピロリジル基、イミダゾリジル基、モルホリニル基、オキサゾリジル基等）、アルコキシ基、シクロアルコキシ基、アリールオキシ基、アルキルチオ基、シクロアルキルチオ基、アリールチオ基、カルボニル基、アルコキシカルボニル基、アリールオキシカルボニル基、スルファモイル基、アシル基、アシルオキシ基、アミド基、カルバモイル基、ウレイド基、スルフィニル基、アルキルスルホニル基、アリールスルホニル基、ヘテロアリールスルホニル基、アミノ基、ハロゲン原子、フッ化炭化水素基、シアノ基、ニトロ基、ヒドロキシ基、チオール基、シリル基、ホスホノ基等が挙げられる。
【００４９】
これらの基は、更に上記の置換基を有していても良い。
【００５０】
また、ＡとＢおよびＡとＭは共有結合によって結合しており、ＢとＭは配位結合によって結合しており、Ｂの配位原子は窒素や酸素などのヘテロ原子であっても、カルベン構造による炭素原子のいずれであっても良く、好ましくは窒素原子、炭素原子である。
【００５１】
一般式（１）において、Ｍは元素周期表における８族〜１０族の遷移金属元素（単に遷移金属ともいう）を表し、中でも、イリジウム、白金が好ましく、更に好ましくはイリジウムである。
【００５２】
一般式（１）において、ＬはＭと配位できる任意の配位子を表し、Ｌは当該業者にとって、周知の配位子である。従来公知の金属錯体に用いられる配位子としては、種々の公知の配位子があるが、例えば、「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」Ｓｐｒｉｎｇｅｒ−Ｖｅｒｌａｇ社  Ｈ．Ｙｅｒｓｉｎ著  １９８７年発行、「有機金属化学−基礎と応用−」  裳華房社  山本明夫著  １９８２年発行  等に記載の配位子（例えば、ハロゲン配位子（好ましくは塩素配位子）、含窒素ヘテロ環配位子（例えば、ビピリジル、フェナントロリンなど）、ジケトン配位子など）が挙げられる。
【００５３】
更に、置換または無置換のフェニルピリジン、フェニルピラゾール、フェニルイミダゾール、フェニルトリアゾール、フェニルテトラゾール、ピラザボール、ピコリン酸、カルベン等も好ましい配位子として併用することが可能である。
【００５４】
式中、ｍは１〜３の整数を表し、ｎは０〜２の整数を表し、これらはＭで表される遷移金属の価数に応じた値を取ることができるが、好ましくはｍ＋ｎ＝３であり、この時ｍが２あるいは３であることが好ましく、ｍが３であることが最も好ましい。
【００５５】
本発明に係る一般式（１）で表される金属錯体（金属錯体化合物）の中でも、下記一般式（３）または（４）で表される金属錯体（金属錯体化合物）が好ましい。
【００５６】
《一般式（３）または（４）で表される金属錯体》
【００５７】
【化３】
0005707818.tif 000006
【００５８】
一般式（３）において、Ｔは、−Ｎ（Ｒ３００）−、酸素原子または硫黄原子を表す。ここで、Ｒ３００は置換基を表し、該置換基は、一般式（１）において、Ａ、Ｂで各々表される基が、更に有していてもよい置換基と同義である。
【００５９】
中でも、アルキル基、シクロアルキル基、芳香族炭化水素環基、芳香族複素環基が好ましく、更に好ましくは、分岐アルキル基、置換基を有する芳香族炭化水素環基である。
【００６０】
一般式（３）において、Ｒ３０１、Ｒ３０２は、各々水素原子または置換基を表すが、該置換基は、一般式（１）において、Ａ、Ｂで各々表される基が、更に有していてもよい置換基と同義である。
【００６１】
一般式（３）において、Ｍ、Ｌ、ｍ及びｎは上記一般式（１）のＭ、Ｌ、ｍ、ｎと各々同義である。
【００６２】
一般式（４）において、Ｕ１、Ｕ２は、各々炭素原子または窒素原子を表し、Ｒ４０１〜Ｒ４０３は、各々水素原子または置換基を表し、該置換基は、一般式（１）において、Ａ、Ｂで各々表される基が、更に有していてもよい置換基と同義である。
【００６３】
中でも、特にＲ４０３は、芳香族炭化水素環基または芳香族複素環基を表すことが好ましく、更に好ましくは、芳香族炭化水素環基である。
【００６４】
一般式（４）において、ｏ、ｐは０または１の整数であって、Ｕ１が窒素原子である場合、ｏは０であり、同様にＵ２が窒素原子である場合、ｐは０である。
【００６５】
一般式（４）において、Ｍ、Ｌ、ｍ及びｎは、上記一般式（１）のＭ、Ｌ、ｍ、ｎと同義である。
【００６６】
本発明に係る一般式（１）で表される金属錯体（金属錯体化合物）は、Ａ、Ｂの置換基として、または、Ａ、Ｂとして少なくとも一つの上記一般式（２）で示される基が存在することが本発明の特徴である。
【００６７】
また、本発明に係る一般式（１）で表される金属錯体（金属錯体化合物）の好ましい態様である、一般式（３）または一般式（４）で表される金属錯体（金属錯体化合物）においては、Ａとして、または、Ａの置換基として、Ｒ３００〜Ｒ３０２およびＲ４０１〜Ｒ４０３で表される置換基として上記一般式（２）で示される基を有する。
【００６８】
《一般式（２）で表される基》
本発明に係る一般式（２）で表される基について説明する。
【００６９】
一般式（２）において、Ｑ１、Ｑ３及びＱ５で各々表される６員の芳香族炭化水素環としては、ベンゼン環が用いられる。
【００７０】
一般式（２）において、Ｑ１、Ｑ３及びＱ５で各々表される６員の芳香族複素環としては、一般式（１）において、Ａで表される６員の芳香族複素環基と同義であり、中でも、ピリジン環が好ましい。
【００７１】
一般式（２）において、Ｑ２、Ｑ４で各々表されるシクロペンタジエン環は、未置換でも、また、置換基を有していてもよく、中でも、置換基として、カルボニル基を置換基として有することによりシクロペンタジエノン環を形成することが好ましい。
【００７２】
一般式（２）において、Ｑ２、Ｑ４で各々表される５員の芳香族複素環は、一般式（１）において、Ａで表される５員の芳香族複素環基と同義であり、中でも、フラン環、ピロール環が好ましい。
【００７３】
本発明に係る一般式（２）で表される基は、前述の通り一般式（１）で表される化合物において、Ａ、Ｂの置換基として、または、Ａ、Ｂとして少なくとも１つ存在しているが、より好ましくは、ＡまたはＢの置換基またはＡとして存在することであり、更に好ましくは、Ｂの置換基またはＡとして存在することであり、最も好ましくはＢの置換基として存在することである。
【００７４】
本発明に係る一般式（２）で表される基（部分構造ともいう）の好ましい態様として、下記の一般式（Ｑ−１）〜（Ｑ−５）で各々表される基が挙げられる。
【００７５】
《一般式（Ｑ−１）〜（Ｑ−５）で各々表される基》
【００７６】
【化４】
0005707818.tif 000007
【００７７】
一般式（Ｑ−１）〜（Ｑ−５）において、Ｘ１およびＸ２は各々独立にＮ（Ｒ１）、Ｃ（Ｒ２）（Ｒ３）、ＯまたはＳを表す。
【００７８】
ここで、Ｒ１〜Ｒ３は、各々水素原子または置換基を表し、該置換基は、一般式（１）において、Ａ、Ｂで各々表される基が、更に有していてもよい置換基と同義である。
【００７９】
Ｒ１としては、アルキル基、芳香族炭化水素環基または芳香族複素環基であることが好ましく、更に好ましくは、芳香族炭化水素環基または芳香族複素環基である。
【００８０】
Ｒ２およびＲ３としては、アルキル基、芳香族炭化水素環基または芳香族複素環基であることが好ましく、更に好ましくは、アルキル基または芳香族複素環基である。
【００８１】
一般式（Ｑ−１）〜（Ｑ−５）において、Ｙ１１〜Ｙ６０は、各々独立に−Ｃ（Ｒｙｙ）＝、−Ｎ＝を表し、Ｒｙｙのｙｙは対応するＹ１１〜Ｙ６０のＹ以下の二桁の番号を表し、各々独立に水素原子あるいは置換基を表し、該置換基は、一般式（１）において、Ａ、Ｂで各々表される基が、更に有していてもよい置換基と同義である。
【００８２】
中でも、アルキル基、芳香族炭化水素環基、芳香族複素環基、アミノ基またはホスホノ基であることが好ましい。
【００８３】
但し、一般式（Ｑ−１）〜（Ｑ−５）が、ＡまたはＢである場合にはＲ１１〜Ｒ２０、Ｒ２１〜Ｒ３０、Ｒ３１〜Ｒ４０、Ｒ４１〜Ｒ５０、Ｒ５１〜Ｒ６０で表されるそれぞれ基のうち、二つはＡとＢ間の単結合とＭとの結合を表し、上記一般式（Ｑ−１）〜（Ｑ−５）が、ＡまたはＢの置換基である場合には、Ｒ１１〜Ｒ２０、Ｒ２１〜Ｒ３０、Ｒ３１〜Ｒ４０、Ｒ４１〜Ｒ５０、Ｒ５１〜Ｒ６０で表されるそれぞれの基のうち、一つはＡまたはＢと一般式（Ｑ−１）〜（Ｑ−５）とを結合する単結合である。
【００８４】
一般式（Ｑ−１）〜（Ｑ−５）で表される基の中でも、一般式（Ｑ−１）、一般式（Ｑ−４）、一般式（Ｑ−５）のいずれかが好ましく、更に好ましくは、（Ｑ−４）または（Ｑ−５）である。
【００８５】
以下、本発明の一般式（１）で表される化合物の具体例を挙げるが、本発明はこれらに限定されない。
【００８６】
尚、本発明の一般式（１）で表される化合物は、Ｔｈｅ  Ｊｏｕｒｎａｌ  ｏｆ  Ｏｒｇａｎｉｃ  Ｃｈｅｍｉｓｔｒｙ．７２巻、５１１９−５１２８頁（２００７年）、特表２００８−５４５６３０号公報、国際公開第２００９／１４８０１６号、国際公開第２００９／１４８０６２号、Ｉｎｏｒｇ．Ｃｈｅｍ．４０巻、１７０４〜１７１１頁や上述の先行文献等の合成法を参考にして合成することができる。
【００８７】
【化５】
0005707818.tif 000008
【００８８】
【化６】
0005707818.tif 000009
【００８９】
【化７】
0005707818.tif 000010
【００９０】
【化８】
0005707818.tif 000011
【００９１】
【化９】
0005707818.tif 000012
【００９２】
【化１０】
0005707818.tif 000013
【００９３】
【化１１】
0005707818.tif 000014
【００９４】
本発明に係る化合物は、有機エレクトロルミネッセンス素子中のいずれの有機層に含まれていても良く、各有機層は、本発明に係る化合物単独で構成されていても良いし、他の材料と混合して用いられていても良い。本発明に係る化合物の使用用途として好ましくは発光材料、正孔輸送材料、電子輸送材料として用いられることが好ましく、さらに好ましくは発光材料、正孔輸送材料として用いられることであり、より好ましくは発光材料として用いられることであって、特に発光層中において、発光ドーパント（リン光ドーパント）として用いられることが最も好ましい。
【００９５】
また、本発明に係る化合物を含有する有機エレクトロルミネッセンス素子において、いずれかの有機層に下記一般式（５）〜（７）のいずれかで表される構造を有する化合物を含有することが好ましい。
【００９６】
【化１２】
0005707818.tif 000015
【００９７】
上記一般式（５）〜（７）のいずれかで表される構造において、環Ｂは二つの隣接環と任意の位置で結合する上記一般式（６）で表される構造を表す。構造Ｂは縮合して環Ａと環Ｃを結合し、環Ｃは上記一般式（７）で表される構造を表す。
【００９８】
Ｘ１およびＸ２は各々独立に酸素原子、硫黄原子、Ｎ（Ｒ５）、Ｃ（Ｒ６）（Ｒ７）たはＣ＝Ｏを表し、好ましくは、酸素原子またはＮ（Ｒ５）を表す。
【００９９】
また、Ｘ１およびＸ２のいずれかが酸素原子であることがより好ましく、Ｘ１およびＸ２が酸素とＮ（Ｒ５）の組み合わせであることが更に好ましい。
【０１００】
Ｒ５〜Ｒ７は、各々水素原子または置換基を表し、該置換基は、一般式（１）において、Ａ、Ｂで各々表される基が、更に有していてもよい置換基と同義である。
【０１０１】
中でも、アルキル基、芳香族炭化水素環基または芳香族複素環基であることが好ましい。また、基はさらに置換基を有していても良く、さらに互いに結合して環を形成しても良い。
【０１０２】
Ｒａ、Ｒｂ、Ｒｃは、各々水素原子または置換基を表し、該置換基は、一般式（１）において、Ａ、Ｂで各々表される基が、更に有していてもよい置換基と同義である。
【０１０３】
中でも、芳香族炭化水素環基、芳香族複素環基またはアミノ基であることが好ましく、更に好ましくは、ジベンゾフリル基、カルバゾリル基、カルボリニル基、ジアザカルバゾリル基またはジアリールアミノ基であり、特に好ましくは、カルバゾリル基、カルボリニル基またはジアリールアミノ基が挙げられる。
【０１０４】
これらの基は炭素−炭素結合で結合しても良いし、炭素−窒素結合で結合しても良く、更に置換基を有していても良い。
【０１０５】
ｏは０〜４の整数を表し、ｐは０〜２の整数を表し、ｑは０〜４の整数を表し、ｏ＋ｑ≧１であることがより好ましい。
【０１０６】
ＹおよびＺ１〜Ｚ４は炭素原子あるいは窒素原子を表し、環の他の構成原子と共に６員芳香環を形成する。Ｚ１、Ｚ２、Ｚ３およびＺ４のいずれかが窒素原子を表す場合、Ｚ１あるいはＺ３のいずれかが窒素原子であることがより好ましい。
【０１０７】
上記一般式（５）〜（７）のいずれかで表される化合物は、本発明に係る一般式（１）で表される化合物と同じ層に含まれていても良いし、それ以外の層に含まれていても良いが、好ましくは本発明の一般式（１）で表される化合物と同じ層および該層の隣接層に含まれることであり、最も好ましいのは同一の層に含有されることである。
【０１０８】
《有機ＥＬ素子の構成層》
本発明の有機ＥＬ素子の構成層について説明する。本発明において、有機ＥＬ素子の層構成の好ましい具体的を以下に示すが、本発明はこれらに限定されない。
【０１０９】
（ｉ）陽極／発光層／電子輸送層／陰極
（ii）陽極／正孔輸送層／発光層／電子輸送層／陰極
（iii）陽極／正孔輸送層／発光層／正孔阻止層／電子輸送層／陰極
（iv）陽極／正孔輸送層／発光層／正孔阻止層／電子輸送層／陰極バッファー層／陰極
（ｖ）陽極／陽極バッファー層／正孔輸送層／発光層／正孔阻止層／電子輸送層／陰極バッファー層／陰極
本発明の有機ＥＬ素子においては、青色発光層の発光極大波長は４３０ｎｍ〜４８０ｎｍにあるものが好ましく、緑色発光層は発光極大波長が５１０ｎｍ〜５５０ｎｍ、赤色発光層は発光極大波長が６００ｎｍ〜６４０ｎｍの範囲にある単色発光層であることが好ましく、これらを用いた表示素子であることが好ましい。
【０１１０】
またこれらの少なくとも３層の発光層を積層して白色発光層としたものであっても良い。さらに発光層間には非発光性の中間層を有していても良い。
【０１１１】
本発明の有機ＥＬ素子としては白色発光層であることが好ましく、これらを用いた照明装置であることが好ましい。
【０１１２】
本発明の有機ＥＬ素子を構成する各層について説明する。
【０１１３】
《発光層》
本発明に係る発光層は、電極または電子輸送層、正孔輸送層から注入されてくる電子および正孔が再結合して発光する層であり、発光する部分は発光層の層内であっても発光層と隣接層との界面であっても良い。
【０１１４】
発光層の膜厚の総和に特に制限はないが、膜の均質性や発光時に不必要な高電圧を印加するのを防止し、かつ駆動電流に対する発光色の安定性向上の観点から、２ｎｍ〜５μｍの範囲に調整することが好ましく、更に好ましくは２ｎｍ〜２００ｎｍの範囲に調整され、特に好ましくは１０ｎｍ〜４０ｎｍの範囲である。
【０１１５】
本発明の有機ＥＬ素子の発光層には、発光ドーパント（リン光ドーパント（リン光発光性ドーパント基ともいう）や蛍光ドーパント等）化合物と、ホスト化合物を含有する。
【０１１６】
（発光性ドーパント化合物）
発光性ドーパント化合物について説明する。
【０１１７】
発光性ドーパント化合物としては、蛍光ドーパント化合物、リン光ドーパント化合物を用いる事ができる。
【０１１８】
（リン光ドーパント化合物）
本発明に係るリン光ドーパント化合物について説明する。
【０１１９】
本発明に係るリン光ドーパント化合物は、励起三重項からの発光が観測される化合物であり、具体的には室温（２５℃）にてリン光発光する化合物であり、リン光量子収率が２５℃において０．０１以上の化合物であると定義されるが、好ましいリン光量子収率は０．１以上である。
【０１２０】
上記、リン光量子収率は、第４版実験化学講座７の分光ＩＩの３９８頁（１９９２年版、丸善）に記載の方法により測定できる。溶液中でのリン光量子収率は種々の溶媒を用いて測定できるが、本発明に係るリン光ドーパント化合物は任意の溶媒のいずれかにおいて、上記のリン光収率０．０１以上が達成されれば良い。
【０１２１】
リン光ドーパント化合物の発光原理としては２種挙げられ、一つはキャリアが輸送されるホスト化合物上でのキャリアの再結合が起こって、発光性ホスト化合物の励起状態が生成し、このエネルギーをリン光ドーパントに移動させることでリン光ドーパントからの発光を得る、というエネルギー移動型。
【０１２２】
もう一つはリン光ドーパント化合物自身がキャリアトラップとなり、リン光ドーパント上でキャリアの再結合が生じ、リン光ドーパント化合物からの発光が得られるというキャリアトラップ型であるが、いずれの場合においても、リン光ドーパント化合物の励起状態のエネルギーは、ホスト化合物の励起状態のエネルギーよりも低いことが良好な発光を得るための条件である。
【０１２３】
以下にリン光ドーパントとして用いられる公知の化合物の具体例を示すが、本発明はこれらに限定されない。また、これらの化合物は、例えば、Ｉｎｏｒｇ．Ｃｈｅｍ．４０巻、１７０４〜１７１１頁に記載の方法などにより合成できる。
【０１２４】
以下に発光ドーパントの例を挙げるがこれらに限定されない。
【０１２５】
【化１３】
0005707818.tif 000016
【０１２６】
【化１４】
0005707818.tif 000017
【０１２７】
【化１５】
0005707818.tif 000018
【０１２８】
【化１６】
0005707818.tif 000019
【０１２９】
【化１７】
0005707818.tif 000020
【０１３０】
（蛍光ドーパント化合物）
蛍光ドーパント化合物としては、クマリン系色素、ピラン系色素、シアニン系色素、クロコニウム系色素、スクアリリウム系色素、オキソベンゾアントラセン系色素、フルオレッセイン系色素、ローダミン系色素、ピリリウム系色素、ペリレン系色素、スチルベン系色素、ポリチオフェン系色素または希土類錯体系蛍光体等が挙げられる。
【０１３１】
（発光ホスト化合物（発光ホスト等ともいう））
本発明の有機ＥＬ素子の発光層や発光ユニットに使用される発光ホスト化合物としては、発光層に含有される化合物のうち、その層中での質量比が２０％以上であり、かつ室温（２５℃）においてリン光量子収率が０．１未満の化合物と定義され、好ましくはリン光量子収率が０．０１未満である。また、発光層に含有される化合物のうち、層中での質量比が２０％以上であることが好ましい。
【０１３２】
ホスト化合物としては、公知のホスト化合物を単独で使用しても良く、また複数種併用して用いても良い。ホスト化合物を複数種用いることで、キャリアの移動を調整することが可能であり、有機ＥＬ素子の性能をさらに高効率化することができる。
【０１３３】
また、前記リン光ドーパントとして用いられる公知の化合物を複数種用いることで、異なる発光を混合することが可能となり、これにより任意の発光色を得ることができる。
【０１３４】
また、本発明に用いられる発光ホストとしては、低分子化合物でも、繰り返し単位を有する高分子化合物でも良く、ビニル基やエポキシ基のような重合性基を有する低分子化合物（蒸着重合性発光ホスト）でも良く、このような化合物を１種または複数種用いても良い。
【０１３５】
公知の発光ホスト化合物として、代表的にはカルバゾール誘導体、トリアリールアミン誘導体、芳香族誘導体、含窒素複素環化合物、チオフェン誘導体、フラン誘導体、オリゴアリーレン化合物等の基本骨格を有するもの、またはカルボリン誘導体やジアザカルバゾール誘導体等が挙げられる。
【０１３６】
併用しても良い、公知のホスト化合物としては、正孔輸送能、電子輸送能を有しつつ、発光の長波長化を防ぎ、高Ｔｇ（ガラス転移温度）である化合物が好ましい。
【０１３７】
公知のホスト化合物の具体例としては、以下の文献に記載されている化合物等が挙げられるがこれらに限定されない。
【０１３８】
特開２００１−２５７０７６号公報、同２００２−３０８８５５号公報、同２００１−３１３１７９号公報、同２００２−３１９４９１号公報、同２００１−３５７９７７号公報、同２００２−３３４７８６号公報、同２００２−８８６０号公報、同２００２−３３４７８７号公報、同２００２−１５８７１号公報、同２００２−３３４７８８号公報、同２００２−４３０５６号公報、同２００２−３３４７８９号公報、同２００２−７５６４５号公報、同２００２−３３８５７９号公報、同２００２−１０５４４５号公報、同２００２−３４３５６８号公報、同２００２−１４１１７３号公報、同２００２−３５２９５７号公報、同２００２−２０３６８３号公報、同２００２−３６３２２７号公報、同２００２−２３１４５３号公報、同２００３−３１６５号公報、同２００２−２３４８８８号公報、同２００３−２７０４８号公報、同２００２−２５５９３４号公報、同２００２−２６０８６１号公報、同２００２−２８０１８３号公報、同２００２−２９９０６０号公報、同２００２−３０２５１６号公報、同２００２−３０５０８３号公報、同２００２−３０５０８４号公報、同２００２−３０８８３７号公報等。
【０１３９】
また、特に本発明の化合物と組み合わせて、特表２００８−５４５６３０号公報、ＷＯ２００７／０６３７５４号公報、国際公開第２００７／０６３７９６号、国際公開第２００８／０５６７４６号、国際公開第２００９／１３６５８６号、国際公開第２００９／１３６５９５号、国際公開第２００９／１３６５９６号、国際公開第２００９／１４８０１５号、国際公開第２００９／１４８０１６号、国際公開第２００９／１４８０６２号、特開２０１０−４５２８１号公報等の文献に記載されているような６５６５６縮環構造を有するホスト化合物を用いることがより好ましい。
【０１４０】
次に本発明の有機ＥＬ素子の構成層として用いられる、注入層、阻止層、輸送層等について説明する。
【０１４１】
《注入層：電子注入層、正孔輸送層》
注入層は必要に応じて設け、電子注入層と正孔注入層があり、上記の如く陽極と発光層、または正孔輸送層、陰極と発光層、または電子輸送層との間に存在させても良い。
【０１４２】
注入層とは駆動電圧低下や発光輝度向上のために電極と有機層間に設けられる層のことで「有機ＥＬ素子とその工業化最前線（１９９８年１１月３０日、エヌ・ティー・エス社発行）」の第２編第２章「電極材料」（１２３〜１６６頁）に詳細に記載されており、正孔注入層（陽極バッファー層）電子注入層（陰極バッファー層）とがある。
【０１４３】
陽極バッファー層（正孔注入層）は、特開平９−４５５７９号公報、同９−２６００６２号公報、同８−２８８０６９号公報等にもその詳細が記載されており、具体例として銅フタロシアニンに代表されるフタロシアニンバッファー層、酸化バナジウムに代表される酸化物バッファー層、アモルファスカーボンバッファー層、ポリアニリン（エメラルディン）やポリチオフェン等の導電性高分子を用いた高分子バッファー層などが挙げられる。
【０１４４】
陰極バッファー層（電子注入層は）は、特開平６−３２５８７１号公報、同９−１７５７４号公報、同１０−７４５８６号公報等にもその詳細が記載されており、具体的にはストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。
【０１４５】
上記バッファー層（注入層）は、ごく薄い膜であることが好ましく、素材にもよるがその膜厚は０．１ｎｍ〜５μｍの範囲が好ましい。
【０１４６】
《阻止層：正孔阻止層、電子阻止層》
阻止層は上記の如く、有機化合物薄膜の基本構成層の他に必要に応じて設けられるものである。例えば、特開平１１−２０４１５８号公報、同１１−２０４３５９号公報、および「有機ＥＬ素子とその工業化最前線（１９９８年１１月３０日、エヌ・ティー・エス社発行）」の２３７頁等に記載されており正孔阻止層（ホールブロック層）がある。
【０１４７】
正孔阻止層とは広い意味では電子輸送層の機能を有し、電子を輸送する機能を有しつつ、正孔を輸送する能力が著しく小さい正孔阻止材料からなり、電子を輸送しつつ正孔輸送を阻止することで、電子と正孔の再結合確率を向上させることができる。
【０１４８】
また後述する電子輸送層の構成を必要に応じて、本発明に係る正孔阻止層として用いる事ができる。
【０１４９】
本発明の有機ＥＬ素子の正孔阻止層は、発光層に隣接して設けられていることが好ましい。
【０１５０】
正孔阻止層には、前述のホスト化合物として挙げたカルバゾール誘導体、またカルボリン誘導体やジアザカルバゾール誘導体等を含有することが好ましい。
【０１５１】
また、発光色の異なる複数の発光層を有する場合、その発光極大波長が最も短波な発光層が、全発光層中、最も陽極に近いことが好ましい。
【０１５２】
このような場合、該最短波発光層と該発光層の次に陽極に近い発光層との間に正孔阻止層を追加して設ける事が好ましい。
【０１５３】
更に、該位置に設けられる正孔阻止層の化合物の５０％質量％以上が、最短波発光層のホスト化合物のイオン化ポテンシャルに対し、０．３ｅＶ以上大きいことが好ましい。
【０１５４】
イオン化ポテンシャルは化合物のＨＯＭＯ（最高被占分子軌道）レベルにある電子を真空準位に放出するために必要なエネルギーと定義され、例えば、下記に示すような方法により求めることができる。
【０１５５】
（１）米国Ｇａｕｓｓｉａｎ社製の分子軌道計算用ソフトウェアであるＧａｕｓｓｉａｎ９８（Ｇａｕｓｓｉａｎ９８、Ｒｅｖｉｓｉｏｎ  Ａ．１１．４，Ｍ．Ｊ．Ｆｒｉｓｃｈ，ｅｔ  ａｌ，Ｇａｕｓｓｉａｎ，Ｉｎｃ．，Ｐｉｔｔｓｂｕｒｇｈ  ＰＡ，２００２．）を用い、キーワードとしてＢ３ＬＹＰ／６−３１Ｇ＊を用いて構造最適化を行うことにより算出した値（ｅＶ単位換算値）の小数点第２位を四捨五入した値としてイオン化ポテンシャルを求めることができる。この計算値が有効な背景には、この手法で求めた計算値と実験値の相関が高いためである。
【０１５６】
（２）光電子分光法で直接測定する方法により求めることもできる。きる。例えば、理研計器製の低エネルギー電子分光装置「Ｍｏｄｅｌ  ＡＣ−１」を用いて、あるいは紫外光電子分光として知られている方法を好適に用いることができる。
【０１５７】
一方、電子阻止層とは広い意味では正孔輸送層の機能を有し、正孔を輸送する機能を有しつつ電子を輸送する能力が著しく小さい材料からなり、正孔を輸送しつつ電子輸送を阻止することで電子と正孔の再結合確率を向上させることができる。また、後述する正孔輸送層の構成を必要に応じて電子阻止層として用いる事ができる。
【０１５８】
本発明に係る正孔阻止層、電子阻止層の膜厚として、好ましくは３ｎｍ〜１００ｎｍであり、更に好ましくは５ｎｍ〜３０ｎｍである。
【０１５９】
《正孔輸送層》
正孔輸送層とは正孔を輸送する機能を有する正孔輸送材料からなり、広い意味で正孔注入層、電子阻止層も正孔輸送層に含まれるとみなすことができる。正孔輸送層は単層または複数層設けることができる。
【０１６０】
正孔輸送材料としては、正孔の注入または輸送、電子の障壁性のいずれかを有するものであり、有機物、無機物のいずれであっても良い。例えば、トリアゾール誘導体、オキサジアゾール誘導体、イミダゾール誘導体、ポリアリールアルカン誘導体、ピラゾリン誘導体およびピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体や導電性高分子（ポリマーやオリゴマー）、特にチオフェンオリゴマー等が挙げられる。
【０１６１】
正孔輸送材料としては上記のものを使用することができるが、ポルフィリン化合物、芳香族第３級アミン化合物およびスチリルアミン化合物、特に芳香族第３級アミン化合物を用いることが好ましい。また、本発明の有機ＥＬ素子用材料も同様に好ましく用いることができる。
【０１６２】
芳香族第３級アミン化合物及びスチリルアミン化合物の代表例としては、Ｎ，Ｎ′−ジフェニル−Ｎ，Ｎ′−ビス（３−メチルフェニル）−〔１，１′−ビフェニル〕−４，４′−ジアミン（ＴＰＤ）、４，４′−ビス〔Ｎ−（１−ナフチル）−Ｎ−フェニルアミノ〕ビフェニル（α−ＮＰＤ）、４，４′，４″−トリス〔Ｎ−（３−メチルフェニル）−Ｎ−フェニルアミノ〕トリフェニルアミン（ＭＴＤＡＴＡ）等が挙げられる。
【０１６３】
さらにこれらの材料を高分子鎖に導入、または高分子の主鎖とした高分子材料を用いることもできる。またｐ型−Ｓｉ、ｐ型−ＳｉＣ等の無機化合物も正孔輸送材料として使用することができる。また、特開平１１−２５１０６７号公報、Ｊ．Ｈｕａｎｇ  ｅｔ  ａｌ．著文献（Ａｐｐｌｉｅｄ  Ｐｈｙｓｉｃｓ  Ｌｅｔｔｅｒｓ  ８０（２００２），ｐ．１３９）に記載されているような、ｐ型正孔輸送材料を用いることもできる。
【０１６４】
正孔輸送層は上記のような正孔輸送材料を、例えば、真空蒸着法、スピンコート法、キャスト法、インクジェット法を含む印刷法、ＬＢ法などの公知の方法によって薄膜化することにより形成することができる。正孔輸送層の膜厚について特に制限はないが、通常は５ｎｍ〜５μｍ、好ましくは５ｎｍ〜２００ｎｍである。また、正孔輸送材料は複数種の材料からなる一層構造であっても良い。
【０１６５】
また、不純物をドープしたｐ性の高い正孔輸送層を用いることもできる。
【０１６６】
《電子輸送層》
電子輸送層とは電子を輸送する機能を有する材料からなり、広い意味で電子注入層、正孔阻止層も電子輸送層に含まれる。電子輸送層は単層または複数層設けることができる。
【０１６７】
発光層に対して陰極側に隣接する電子輸送層に用いられる電子輸送材料（正孔阻止材料を兼ねる）としては、陰極より注入された電子を発光層に伝達する機能を有していればよく、その材料としては従来公知の化合物の中から任意のものを選択して用いることができ、例えば、ニトロ置換フルオレン誘導体、ジフェニルキノン誘導体、チオピランジオキシド誘導体、カルボジイミド、フレオレニリデンメタン誘導体、アントラキノジメタン及びアントロン誘導体、オキサジアゾール誘導体等が挙げられる。
【０１６８】
更に、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。更にこれらの材料を高分子鎖に導入した、またはこれらの材料を高分子の主鎖とした高分子材料を用いることもできる。
【０１６９】
また、８−キノリノール誘導体の金属錯体、例えば、トリス（８−キノリノール）アルミニウム（Ａｌｑ）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（Ｚｎｑ）等、及びこれらの金属錯体の中心金属がＩｎ、Ｍｇ、Ｃｕ、Ｃａ、Ｓｎ、ＧａまたはＰｂに置き替わった金属錯体も、電子輸送材料として用いることができる。その他、フタロシアニン系材料やその誘導体も電子輸送材料として好ましく用いることができる。また、発光層の材料として例示したジスチリルピラジン誘導体も、電子輸送材料として用いることができるし、正孔注入層、正孔輸送層と同様にｎ型−Ｓｉ、ｎ型−ＳｉＣ等の無機半導体も電子輸送材料として用いることができる。
【０１７０】
電子輸送層は上記電子輸送材料を、例えば、真空蒸着法、スピンコート法、キャスト法、インクジェット法を含む印刷法、ＬＢ法等の公知の方法により、薄膜化することにより形成することができる。電子輸送層の膜厚については特に制限はないが、通常は５ｎｍ〜５μｍ程度、好ましくは５〜２００ｎｍである。電子輸送層は上記材料の１種または２種以上からなる一層構造であってもよい。また、不純物をドープしたｎ性の高い電子輸送層を用いることもできる。
【０１７１】
《陽極》
有機ＥＬ素子における陽極としては、仕事関数の大きい（４ｅＶ以上）金属、合金、電気伝導性化合物及びこれらの混合物を電極物質とするものが好ましく用いられる。このような電極物質の具体例としては、Ａｕ等の金属、ＣｕＩ、インジウムチンオキシド（ＩＴＯ）、ＳｎＯ２、ＺｎＯ等の導電性透明材料が挙げられる。また、ＩＤＩＸＯ（Ｉｎ２Ｏ３−ＺｎＯ）等非晶質で透明導電膜を作製可能な材料を用いてもよい。
【０１７２】
陽極はこれらの電極物質を蒸着やスパッタリング等の方法により薄膜を形成させ、フォトリソグラフィー法やマスクを介してパターンを形成してもよい。あるいは、有機導電性化合物のように塗布可能な物質を用いる場合には、印刷方式、コーティング方式等湿式成膜法を用いることもできる。この陽極より発光を取り出す場合には、透過率を１０％より大きくすることが望ましく、また陽極としてのシート抵抗は数百Ω／□以下が好ましい。更に膜厚は材料にもよるが、通常は１０〜１０００ｎｍの範囲であり、好ましくは１０〜２００ｎｍの範囲で選ばれる。
【０１７３】
《陰極》
一方、陰極としては仕事関数の小さい（４ｅＶ以下）金属（電子注入性金属と称する）、合金、電気伝導性化合物及びこれらの混合物を電極物質とするものが用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。これらの中で、電子注入性及び酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物、アルミニウム等が好適である。
【０１７４】
陰極はこれらの電極物質を蒸着やスパッタリング等の方法により薄膜を形成させることにより、作製することができる。また、陰極としてのシート抵抗は数百Ω／□以下が好ましく、膜厚は通常１０ｎｍ〜５μｍ、好ましくは５０ｎｍ〜２００ｎｍの範囲で選ばれる。なお、発光した光を透過させるため、有機ＥＬ素子の陽極または陰極のいずれか一方が透明または半透明であれば発光輝度が向上し好都合である。
【０１７５】
また、陰極に上記金属を１ｎｍ〜２０ｎｍの膜厚で作製した後に、陽極の説明で挙げた導電性透明材料をその上に作製することで、透明または半透明の陰極を作製することができ、これを応用することで陽極と陰極の両方が透過性を有する素子を作製することができる。
【０１７６】
《支持基板》
本発明の有機ＥＬ素子に用いることのできる支持基板（以下、基体、基板、基材、支持体等ともいう）としては、ガラス、プラスチック等の種類には特に限定はなく、また透明であっても不透明であってもよい。支持基板側から光を取り出す場合には、支持基板は透明であることが好ましい。好ましく用いられる透明な支持基板としては、ガラス、石英、透明樹脂フィルムを挙げることができる。特に好ましい支持基板は、有機ＥＬ素子にフレキシブル性を与えることが可能な樹脂フィルムである。
【０１７７】
樹脂フィルムとしては、例えば、ポリエチレンテレフタレート（ＰＥＴ）、ポリエチレンナフタレート（ＰＥＮ）等のポリエステル、ポリエチレン、ポリプロピレン、セルロースエステル類（セルロースアセテートプロピオネート（ＣＡＰ）、セルロースアセテートフタレート（ＴＡＣ）、セルロースナイトレート等）またはそれらの誘導体、ポリ塩化ビニリデン、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリルあるいはポリアリレート類、アートン（ＪＳＲ製）あるいはアペル（三井化学製）といったシクロオレフィン系樹脂等を挙げられる。
【０１７８】
樹脂フィルムの表面には、無機物、有機物の被膜またはその両者のハイブリッド被膜が形成されていてもよく、ＪＩＳ  Ｋ  ７１２９−１９９２に準拠した方法で測定された、水蒸気透過度（２５±０．５℃、相対湿度（９０±２）％ＲＨ）が０．０１ｇ／（ｍ２・２４ｈ）以下のバリア性フィルムであることが好ましく、更には、ＪＩＳ  Ｋ  ７１２６−１９８７に準拠した方法で測定された酸素透過度が１０−３ｃｍ３／（ｍ２・２４ｈ・ａｔｍ）以下、水蒸気透過度が１０−３ｇ／（ｍ２・２４ｈ）以下の高バリア性フィルムであることが好ましく、さらには水蒸気透過度が１０−５ｇ／（ｍ２・２４ｈ）以下であることがより好ましい。
【０１７９】
バリア膜を形成する材料としては、水分や酸素等、素子の劣化をもたらすものの浸入を抑制する機能を有する材料であればよく、例えば、酸化珪素、二酸化珪素、窒化珪素等を好適に用いることができる。更に該膜の脆弱性を改良するために、これら無機層と有機材料からなる層の積層構造を持たせることがより好ましい。無機層と有機層の積層順については特に制限はないが、両者を交互に複数回積層させることが好ましい。
【０１８０】
バリア膜の形成方法については特に限定はなく、例えば、真空蒸着法、スパッタリング法、反応性スパッタリング法、分子線エピタキシー法、クラスタ−イオンビーム法、イオンプレーティング法、プラズマ重合法、大気圧プラズマ重合法、プラズマＣＶＤ法、レーザーＣＶＤ法、熱ＣＶＤ法、コーティング法等を用いることができ、大気圧プラズマ重合法によるものが特に好ましい。
【０１８１】
不透明な支持基板としては、例えば、アルミ、ステンレス等の金属板、フィルムや不透明樹脂基板、セラミック製の基板等が挙げられる。
【０１８２】
本発明の有機ＥＬ素子の発光の室温における外部取り出し量子効率は、１％以上であることが好ましく、より好ましくは５％以上である。ここに、外部取り出し量子効率（％）＝有機ＥＬ素子外部に発光した光子数／有機ＥＬ素子に流した電子数×１００である。
【０１８３】
また、カラーフィルター等の色相改良フィルター等を併用しても、有機ＥＬ素子からの発光色を蛍光体で多色へ変換する色変換フィルターを併用してもよい。色変換フィルターを用いる場合においては、有機ＥＬ素子の発光のλｍａｘは４８０ｎｍ以下が好ましい。
【０１８４】
《封止》
本発明に用いられる封止手段としては、例えば、封止部材と電極、支持基板とを接着剤で接着する方法を挙げることができる。封止部材としては、有機ＥＬ素子の表示領域を覆うように配置されておればよく、凹板状でも平板状でもよい。また、透明性、電気絶縁性は特に問わない。
【０１８５】
具体的には、ガラス板、ポリマー板・フィルム、金属板・フィルム等が挙げられる。ポリマー板としては、ポリカーボネート、アクリル、ポリエチレンテレフタレート、ポリエーテルサルファイド、ポリスルホン等を挙げることができる。金属板としては、ステンレス、鉄、銅、アルミニウム、マグネシウム、ニッケル、亜鉛、クロム、チタン、モリブテン、シリコン、ゲルマニウム及びタンタルからなる群から選ばれる一種以上の金属または合金からなるものが挙げられる。
【０１８６】
本発明においては、素子を薄膜化できるということからポリマーフィルム、金属フィルムを好ましく使用することができる。更には、ポリマーフィルムは、ＪＩＳ  Ｋ  ７１２６−１９８７に準拠した方法で測定された酸素透過度が１×１０−３ｃｍ３／（ｍ２・２４ｈ・ａｔｍ）以下、ＪＩＳ  Ｋ  ７１２９−１９９２に準拠した方法で測定された水気透過度（２５±０．５℃、相対湿度（９０±２）％ＲＨ）が１×１０−３ｇ／（ｍ２・２４ｈ）以下のものであることが好ましい。
【０１８７】
接着剤として具体的には、アクリル酸系オリゴマー、メタクリル酸系オリゴマーの反応性ビニル基を有する光硬化及び熱硬化型接着剤、２−シアノアクリル酸エステル等の湿気硬化型等の接着剤を挙げることができる。また、エポキシ系等の熱及び化学硬化型（二液混合）を挙げることができる。また、ホットメルト型のポリアミド、ポリエステル、ポリオレフィンを挙げることができる。また、カチオン硬化タイプの紫外線硬化型エポキシ樹脂接着剤を挙げることができる。
【０１８８】
なお、熱硬化型接着剤を用いる場合、有機ＥＬ素子が熱処理により劣化する場合があるので、室温から８０℃までに接着硬化できるものが好ましい。また、前記接着剤中に乾燥剤を分散させておいてもよい。封止部分への接着剤の塗布は市販のディスペンサーを使ってもよいし、スクリーン印刷のように印刷してもよい。
【０１８９】
また、有機層を挟み支持基板と対向する側の電極の外側に該電極と有機層を被覆し、支持基板と接する形で無機物、有機物の層を形成し封止膜とすることも好適にできる。この場合、該膜を形成する材料としては、水分や酸素等素子の劣化をもたらすものの浸入を抑制する機能を有する材料であればよく、例えば、酸化珪素、二酸化珪素、窒化珪素等を用いることができる。更に該膜の脆弱性を改良するために、これら無機層と有機材料からなる層の積層構造を持たせることが好ましい。これらの膜の形成方法については、特に限定はなく、例えば真空蒸着法、スパッタリング法、反応性スパッタリング法、分子線エピタキシー法、クラスタ−イオンビーム法、イオンプレーティング法、プラズマ重合法、大気圧プラズマ重合法、プラズマＣＶＤ法、レーザーＣＶＤ法、熱ＣＶＤ法、コーティング法等を用いることができる。
【０１９０】
封止部材と有機ＥＬ素子の表示領域との間隙には、気相及び液相では、窒素、アルゴン等の不活性気体やフッ化炭化水素、シリコンオイルのような不活性液体を注入することが好ましい。また真空とすることも可能である。また、内部に吸湿性化合物を封入することもできる。
【０１９１】
吸湿性化合物としては、例えば、金属酸化物（例えば、酸化ナトリウム、酸化カリウム、酸化バリウム、酸化マグネシウム、酸化アルミニウム等）、硫酸塩（例えば、硫酸ナトリウム、硫酸カルシウム、硫酸マグネシウム等）、金属ハロゲン化物、過塩素酸類等が挙げられ、無水塩が好適に用いられる。
【０１９２】
《保護膜、保護板》
有機層を挟み支持基板と対向する側の前記封止膜、あるいは前記封止用フィルムの外側に、素子の機械的強度を高めるために保護膜、あるいは保護板を設けてもよい。特に封止が前記封止膜により行われている場合には、保護膜、保護板を設けることが好ましい。これに使用することができる材料としては、前記封止に用いたのと同様なガラス板、ポリマー板・フィルム、金属板・フィルム等を用いることができるが、軽量、且つ薄膜化ということからポリマーフィルムを用いることが好ましい。
【０１９３】
《光取り出し》
有機ＥＬ素子は空気よりも屈折率の高い（屈折率が１．７〜２．１程度）層の内部で発光し、発光層で発生した光のうち１５％から２０％程度の光しか取り出せないことが一般的に言われている。これは、臨界角以上の角度θで界面（透明基板と空気との界面）に入射する光は、全反射を起こし素子外部に取り出すことができないことや、透明電極ないし発光層と透明基板との間で光が全反射を起こし、光が透明電極ないし発光層を導波し、結果として光が素子側面方向に逃げるためである。
【０１９４】
この光の取り出しの効率を向上させる手法としては、例えば、透明基板表面に凹凸を形成し、透明基板と空気界面での全反射を防ぐ方法（米国特許第４，７７４，４３５号明細書）、基板に集光性を持たせることにより効率を向上させる方法（特開昭６３−３１４７９５号公報）、素子の側面等に反射面を形成する方法（特開平１−２２０３９４号公報）、基板と発光体の間に中間の屈折率を持つ平坦層を導入し、反射防止膜を形成する方法（特開昭６２−１７２６９１号公報）、基板と発光体の間に基板よりも低屈折率を持つ平坦層を導入する方法（特開２００１−２０２８２７号公報）、基板、透明電極層や発光層のいずれかの層間（含む、基板と外界間）に回折格子を形成する方法（特開平１１−２８３７５１号公報）等がある。
【０１９５】
本発明においては、これらの方法を本発明の有機ＥＬ素子と組み合わせて用いることができるが、基板と発光体の間に基板よりも低屈折率を持つ平坦層を導入する方法、あるいは基板、透明電極層や発光層のいずれかの層間（含む、基板と外界間）に回折格子を形成する方法を好適に用いることができる。本発明はこれらの手段を組み合わせることにより、更に高輝度あるいは耐久性に優れた素子を得ることができる。
【０１９６】
透明電極と透明基板の間に低屈折率の媒質を光の波長よりも長い厚みで形成すると、透明電極から出てきた光は、媒質の屈折率が低いほど外部への取り出し効率が高くなる。
【０１９７】
低屈折率層としては、例えば、エアロゲル、多孔質シリカ、フッ化マグネシウム、フッ素系ポリマー等が挙げられる。透明基板の屈折率は一般に１．５〜１．７程度であるので、低屈折率層は屈折率がおよそ１．５以下であることが好ましい。また、更に１．３５以下であることが好ましい。
【０１９８】
また、低屈折率媒質の厚みは媒質中の波長の２倍以上となるのが望ましい。これは低屈折率媒質の厚みが、光の波長程度になってエバネッセントで染み出した電磁波が基板内に入り込む膜厚になると、低屈折率層の効果が薄れるからである。
【０１９９】
全反射を起こす界面もしくはいずれかの媒質中に回折格子を導入する方法は、光取り出し効率の向上効果が高いという特徴がある。この方法は回折格子が１次の回折や２次の回折といった、所謂ブラッグ回折により、光の向きを屈折とは異なる特定の向きに変えることができる性質を利用して、発光層から発生した光のうち層間での全反射等により外に出ることができない光を、いずれかの層間もしくは、媒質中（透明基板内や透明電極内）に回折格子を導入することで光を回折させ、光を外に取り出そうとするものである。
【０２００】
導入する回折格子は、二次元的な周期屈折率を持っていることが望ましい。これは発光層で発光する光はあらゆる方向にランダムに発生するので、ある方向にのみ周期的な屈折率分布を持っている一般的な１次元回折格子では、特定の方向に進む光しか回折されず、光の取り出し効率がさほど上がらない。しかしながら、屈折率分布を二次元的な分布にすることにより、あらゆる方向に進む光が回折され、光の取り出し効率が上がる。
【０２０１】
回折格子を導入する位置としては前述の通り、いずれかの層間もしくは媒質中（透明基板内や透明電極内）でもよいが、光が発生する場所である有機発光層の近傍が望ましい。このとき、回折格子の周期は媒質中の光の波長の約１／２〜３倍程度が好ましい。
【０２０２】
回折格子の配列は正方形のラチス状、三角形のラチス状、ハニカムラチス状等、２次元的に配列が繰り返されることが好ましい。
【０２０３】
《集光シート》
本発明の有機ＥＬ素子は基板の光取り出し側に、例えば、マイクロレンズアレイ状の構造を設けるように加工したり、あるいは所謂集光シートと組み合わせたりすることにより、特定方向、例えば、素子発光面に対し正面方向に集光することにより、特定方向上の輝度を高めることができる。
【０２０４】
マイクロレンズアレイの例としては、基板の光取り出し側に一辺が３０μｍでその頂角が９０度となるような四角錐を２次元に配列する。一辺は１０μｍ〜１００μｍが好ましい。これより小さくなると回折の効果が発生して色付く、大きすぎると厚みが厚くなり好ましくない。
【０２０５】
集光シートとしては、例えば、液晶表示装置のＬＥＤバックライトで実用化されているものを用いることが可能である。このようなシートとして、例えば、住友スリーエム社製輝度上昇フィルム（ＢＥＦ）等を用いることができる。プリズムシートの形状としては、例えば、基材に頂角９０度、ピッチ５０μｍの△状のストライプが形成されたものであってもよいし、頂角が丸みを帯びた形状、ピッチをランダムに変化させた形状、その他の形状であってもよい。
【０２０６】
また、発光素子からの光放射角を制御するために、光拡散板・フィルムを集光シートと併用してもよい。例えば、（株）きもと製拡散フィルム（ライトアップ）等を用いることができる。
【０２０７】
《有機ＥＬ素子の作製方法》
本発明の有機ＥＬ素子の作製方法の一例として、陽極／正孔注入層／正孔輸送層／発光層／電子輸送層／電子注入層／陰極からなる有機ＥＬ素子の作製法を説明する。
【０２０８】
まず適当な基体上に所望の電極物質、例えば、陽極用物質からなる薄膜を１μｍ以下、好ましくは１０〜２００ｎｍの膜厚になるように、蒸着やスパッタリング等の方法により形成させ陽極を作製する。
【０２０９】
次に、この上に有機ＥＬ素子材料である正孔注入層、正孔輸送層、発光層、電子輸送層、電子注入層、正孔阻止層の有機化合物薄膜を形成させる。
【０２１０】
これら各層の形成方法としては、前記の如く蒸着法、ウェットプロセス（スピンコート法、キャスト法、インクジェット法、印刷法）等があるが、均質な膜が得られやすく、且つピンホールが生成しにくい等の点から、本発明においてはウェットプロセスが好ましく、中でもスピンコート法、インクジェット法、印刷法等の塗布法による成膜が好ましい。
【０２１１】
本発明の有機ＥＬ素子材料を溶解または分散する液媒体としては、例えば、メチルエチルケトン、シクロヘキサノン等のケトン類、酢酸エチル等の脂肪酸エステル類、ジクロロベンゼン等のハロゲン化炭化水素類、トルエン、キシレン、メシチレン、シクロヘキシルベンゼン等の芳香族炭化水素類、シクロヘキサン、デカリン、ドデカン等の脂肪族炭化水素類、ＤＭＦ、ＤＭＳＯ等の有機溶媒を用いることができる。また、分散方法としては、超音波、高剪断力分散やメディア分散等の分散方法により分散することができる。
【０２１２】
これらの層を形成後、その上に陰極用物質からなる薄膜を１μｍ以下、好ましくは５０〜２００ｎｍの範囲の膜厚になるように、例えば、蒸着やスパッタリング等の方法により形成させ、陰極を設けることにより所望の有機ＥＬ素子が得られる。
【０２１３】
また、作製順序を逆にして、陰極、電子注入層、電子輸送層、発光層、正孔輸送層、正孔注入層、陽極の順に作製することも可能である。このようにして得られた多色の表示装置に、直流電圧を印加する場合には陽極を＋、陰極を−の極性として電圧２Ｖ〜４０Ｖ程度を印加すると発光が観測できる。また、交流電圧を印加してもよい。なお、印加する交流の波形は任意でよい。
【０２１４】
《用途》
本発明の有機ＥＬ素子は、表示デバイス、ディスプレイ、各種発光光源として用いることができる。発光光源として、例えば、照明装置（家庭用照明、車内照明）、時計や液晶用バックライト、看板広告、信号機、光記憶媒体の光源、電子写真複写機の光源、光通信処理機の光源、光センサーの光源等が挙げられるがこれに限定するものではないが、特に液晶表示装置のバックライト、照明用光源としての用途に有効に用いることができる。
【０２１５】
本発明の有機ＥＬ素子においては、必要に応じ成膜時にメタルマスクやインクジェットプリンティング法等でパターニングを施してもよい。パターニングする場合は、電極のみをパターニングしてもよいし、電極と発光層をパターニングしてもよいし、素子全層をパターニングしてもよく、素子の作製においては、従来公知の方法を用いることができる。
【０２１６】
本発明の有機ＥＬ素子や本発明に係る化合物の発光する色は、「新編色彩科学ハンドブック」（日本色彩学会編、東京大学出版会、１９８５）の１０８頁の図４．１６において、分光放射輝度計ＣＳ−１０００（コニカミノルタセンシング社製）で測定した結果をＣＩＥ色度座標に当てはめたときの色で決定される。
【０２１７】
また、本発明の有機ＥＬ素子が白色素子の場合には、白色とは、２度視野角正面輝度を上記方法により測定した際に、１０００ｃｄ／ｍ２でのＣＩＥ１９３１表色系における色度がＸ＝０．３３±０．０７、Ｙ＝０．３３±０．１の領域内にあることを言う。
【０２１８】
《表示装置》
本発明の表示装置について説明する。本発明の表示装置は、本発明の有機ＥＬ素子を具備したものである。
【０２１９】
本発明の表示装置は単色でも多色でもよいが、ここでは多色表示装置について説明する。多色表示装置の場合は発光層形成時のみシャドーマスクを設け、一面に蒸着法、スリットコート法、ダイコート法、キャスト法、スピンコート法、印刷法等で膜を形成できる。
【０２２０】
発光層のみパターニングを行う場合、その方法に限定はないが、好ましくは蒸着法、スリットコート法、ダイコート法、スピンコート法、印刷法である。
【０２２１】
表示装置に具備される有機ＥＬ素子の構成は、必要に応じて上記の有機ＥＬ素子の構成例の中から選択される。
【０２２２】
また、有機ＥＬ素子の製造方法は、上記の本発明の有機ＥＬ素子の製造の一態様に示したとおりである。
【０２２３】
得られた多色表示装置に直流電圧を印加する場合には、陽極を＋、陰極を−の極性として電圧２Ｖ〜４０Ｖ程度を印加すると発光が観測できる。また、逆の極性で電圧を印加しても電流は流れずに発光は全く生じない。更に交流電圧を印加する場合には、陽極が＋、陰極が−の状態になったときのみ発光する。尚、印加する交流の波形は任意でよい。
【０２２４】
多色表示装置は、表示デバイス、ディスプレイ、各種発光光源として用いることができる。表示デバイス、ディスプレイにおいて、青、赤、緑発光の３種の有機ＥＬ素子を用いることによりフルカラーの表示が可能となる。
【０２２５】
表示デバイス、ディスプレイとしては、テレビ、パソコン、モバイル機器、ＡＶ機器、文字放送表示、自動車内の情報表示等が挙げられる。特に静止画像や動画像を再生する表示装置として使用してもよく、動画再生用の表示装置として使用する場合の駆動方式は単純マトリクス（パッシブマトリクス）方式でもアクティブマトリクス方式でもどちらでもよい。
【０２２６】
発光光源としては家庭用照明、車内照明、時計や液晶用のバックライト、看板広告、信号機、光記憶媒体の光源、電子写真複写機の光源、光通信処理機の光源、光センサーの光源等が挙げられるが、本発明はこれらに限定されない。
【０２２７】
以下、本発明の有機ＥＬ素子を有する表示装置の一例を図面に基づいて説明する。
【０２２８】
図１は有機ＥＬ素子から構成される表示装置の一例を示した模式図である。有機ＥＬ素子の発光により画像情報の表示を行う、例えば、携帯電話等のディスプレイの模式図である。
【０２２９】
ディスプレイ１は複数の画素を有する表示部Ａ、画像情報に基づいて表示部Ａの画像走査を行う制御部Ｂ等からなる。
【０２３０】
制御部Ｂは表示部Ａと電気的に接続され、複数の画素それぞれに外部からの画像情報に基づいて走査信号と画像データ信号を送り、走査信号により走査線毎の画素が画像データ信号に応じて順次発光して画像走査を行って画像情報を表示部Ａに表示する。
【０２３１】
図２は表示部Ａの模式図である。
【０２３２】
表示部Ａは基板上に、複数の走査線５及びデータ線６を含む配線部と複数の画素３等とを有する。表示部Ａの主要な部材の説明を以下に行う。
【０２３３】
図においては、画素３の発光した光が白矢印方向（下方向）へ取り出される場合を示している。
【０２３４】
配線部の走査線５及び複数のデータ線６はそれぞれ導電材料からなり、走査線５とデータ線６は格子状に直交して、直交する位置で画素３に接続している（詳細は図示していない）。
【０２３５】
画素３は走査線５から走査信号が印加されると、データ線６から画像データ信号を受け取り、受け取った画像データに応じて発光する。
【０２３６】
発光の色が赤領域の画素、緑領域の画素、青領域の画素を適宜同一基板上に並置することによって、フルカラー表示が可能となる。
【０２３７】
次に、画素の発光プロセスを説明する。
【０２３８】
図３は画素の模式図である。
【０２３９】
画素は有機ＥＬ素子１０、スイッチングトランジスタ１１、駆動トランジスタ１２、コンデンサ１３等を備えている。複数の画素に有機ＥＬ素子１０として、赤色、緑色、青色発光の有機ＥＬ素子を用い、これらを同一基板上に並置することでフルカラー表示を行うことができる。
【０２４０】
図３において、制御部Ｂからデータ線６を介してスイッチングトランジスタ１１のドレインに画像データ信号が印加される。そして、制御部Ｂから走査線５を介してスイッチングトランジスタ１１のゲートに走査信号が印加されると、スイッチングトランジスタ１１の駆動がオンし、ドレインに印加された画像データ信号がコンデンサ１３と駆動トランジスタ１２のゲートに伝達される。
【０２４１】
画像データ信号の伝達により、コンデンサ１３が画像データ信号の電位に応じて充電されるとともに、駆動トランジスタ１２の駆動がオンする。駆動トランジスタ１２は、ドレインが電源ライン７に接続され、ソースが有機ＥＬ素子１０の電極に接続されており、ゲートに印加された画像データ信号の電位に応じて電源ライン７から有機ＥＬ素子１０に電流が供給される。
【０２４２】
制御部Ｂの順次走査により走査信号が次の走査線５に移ると、スイッチングトランジスタ１１の駆動がオフする。しかし、スイッチングトランジスタ１１の駆動がオフしてもコンデンサ１３は充電された画像データ信号の電位を保持するので、駆動トランジスタ１２の駆動はオン状態が保たれて、次の走査信号の印加が行われるまで有機ＥＬ素子１０の発光が継続する。順次走査により次に走査信号が印加されたとき、走査信号に同期した次の画像データ信号の電位に応じて駆動トランジスタ１２が駆動して有機ＥＬ素子１０が発光する。
【０２４３】
即ち、有機ＥＬ素子１０の発光は、複数の画素それぞれの有機ＥＬ素子１０に対して、アクティブ素子であるスイッチングトランジスタ１１と駆動トランジスタ１２を設けて、複数の画素３それぞれの有機ＥＬ素子１０の発光を行っている。このような発光方法をアクティブマトリクス方式と呼んでいる。
【０２４４】
ここで、有機ＥＬ素子１０の発光は複数の階調電位を持つ多値の画像データ信号による複数の階調の発光でもよいし、２値の画像データ信号による所定の発光量のオン、オフでもよい。また、コンデンサ１３の電位の保持は次の走査信号の印加まで継続して保持してもよいし、次の走査信号が印加される直前に放電させてもよい。
【０２４５】
本発明においては、上述したアクティブマトリクス方式に限らず、走査信号が走査されたときのみデータ信号に応じて有機ＥＬ素子を発光させるパッシブマトリクス方式の発光駆動でもよい。
【０２４６】
図４はパッシブマトリクス方式による表示装置の模式図である。図４において、複数の走査線５と複数の画像データ線６が画素３を挟んで対向して格子状に設けられている。
【０２４７】
順次走査により走査線５の走査信号が印加されたとき、印加された走査線５に接続している画素３が画像データ信号に応じて発光する。
【０２４８】
パッシブマトリクス方式では画素３にアクティブ素子が無く、製造コストの低減が計れる。
【０２４９】
《照明装置》
本発明の照明装置について説明する。本発明の照明装置は上記有機ＥＬ素子を有する。
【０２５０】
本発明の有機ＥＬ素子に共振器構造を持たせた有機ＥＬ素子として用いてもよく、このような共振器構造を有した有機ＥＬ素子の使用目的としては、光記憶媒体の光源、電子写真複写機の光源、光通信処理機の光源、光センサーの光源等が挙げられるが、これらに限定されない。また、レーザー発振をさせることにより上記用途に使用してもよい。
【０２５１】
また、本発明の有機ＥＬ素子は照明用や露光光源のような一種のランプとして使用してもよいし、画像を投影するタイプのプロジェクション装置や、静止画像や動画像を直接視認するタイプの表示装置（ディスプレイ）として使用してもよい。
【０２５２】
動画再生用の表示装置として使用する場合の駆動方式は、単純マトリクス（パッシブマトリクス）方式でもアクティブマトリクス方式でもどちらでもよい。または、異なる発光色を有する本発明の有機ＥＬ素子を２種以上使用することにより、フルカラー表示装置を作製することが可能である。
【０２５３】
また本発明の有機ＥＬ材料は照明装置として、実質白色の発光を生じる有機ＥＬ素子に適用できる。複数の発光材料により複数の発光色を同時に発光させて混色により白色発光を得る。複数の発光色の組み合わせとしては、青色、緑色、青色の３原色の３つの発光極大波長を含有させたものでもよいし、青色と黄色、青緑と橙色等の補色の関係を利用した２つの発光極大波長を含有したものでもよい。
【０２５４】
また複数の発光色を得るための発光材料の組み合わせは、複数のリン光または蛍光で発光する材料を複数組み合わせたもの、蛍光またはリン光で発光する発光材料と、発光材料からの光を励起光として発光する色素材料との組み合わせたもののいずれでもよいが、本発明に係る白色有機ＥＬ素子においては、発光ドーパントを複数組み合わせ混合するだけでよい。
【０２５５】
発光層、正孔輸送層あるいは電子輸送層等の形成時のみマスクを設け、マスクにより塗り分ける等単純に配置するだけでよく、他層は共通であるのでマスク等のパターニングは不要であり、一面に蒸着法、スリットコート法、ダイコート法、キャスト法、スピンコート法、印刷法等で例えば電極膜を形成でき、生産性も向上する。
【０２５６】
この方法によれば、複数色の発光素子をアレー状に並列配置した白色有機ＥＬ装置と異なり、素子自体が発光白色である。
【０２５７】
発光層に用いる発光材料としては特に制限はなく、例えば、液晶表示素子におけるバックライトであれば、ＣＦ（カラーフィルター）特性に対応した波長範囲に適合するように、本発明に係る金属錯体、また公知の発光材料の中から任意のものを選択して組み合わせて白色化すればよい。
【０２５８】
《本発明の照明装置の一態様》
本発明の有機ＥＬ素子を具備した、本発明の照明装置の一態様について説明する。
【０２５９】
本発明の有機ＥＬ素子の非発光面をガラスケースで覆い、厚み３００μｍのガラス基板を封止用基板として用いて、周囲にシール材として、エポキシ系光硬化型接着剤（東亞合成社製ラックストラックＬＣ０６２９Ｂ）を適用し、これを陰極上に重ねて透明支持基板と密着させ、ガラス基板側からＵＶ光を照射して、硬化させて、封止し、図３、図４に示すような照明装置を形成することができる。
【０２６０】
図３は、照明装置の概略図を示し、本発明の有機ＥＬ素子２０１はガラスカバー２０２で覆われている（尚、ガラスカバーでの封止作業は、有機ＥＬ素子２０１を大気に接触させることなく窒素雰囲気下のグローブボックス（純度９９．９９９％以上の高純度窒素ガスの雰囲気下）で行った。）。
【０２６１】
図４は、照明装置の断面図を示し、図６において、２０５は陰極、２０６は有機ＥＬ層、２０７は透明電極付きガラス基板を示す。尚、ガラスカバー２０２内には窒素ガス２０８が充填され、捕水剤２０９が設けられている。
【実施例】
【０２６２】
以下、実施例により本発明を説明するが、本発明はこれらに限定されない。尚、実施例において「％」の表示を用いるが、特に断りが無い限り「質量％」を表す。また、実施例において用いられる比較化合物を下記に示す。
【０２６３】
【化１８】
0005707818.tif 000021
【０２６４】
【化１９】
0005707818.tif 000022
【０２６５】
【化２０】
0005707818.tif 000023
【０２６６】
実施例１
《合成例：例示化合物（２）の合成》
【０２６７】
【化２１】
0005707818.tif 000024
【０２６８】
工程１：中間体（Ｂ）の合成
三口フラスコに、国際公開第２００９／１４８０１６号を参考に合成した中間体（Ａ）、５．０ｇ（１２ｍｍｏｌ）および脱水ＴＨＦ２００ｍｌを窒素気流下に加え、中間体（Ａ）を溶解させた後、ドライアイス／アセトン浴を用いて冷却した。
【０２６９】
ここへ、ｎ−ブチルリチウム（ｎ−ＢｕＬｉ、１．６ｍｏｌヘキサン溶液）を１５ｍｌ、−６０℃以下を保って滴下した。そのまま１時間撹拌後、さらにトリメトキシボラン（Ｂ（ＯＭｅ）３）を１．６ｇ（１５．４ｍｍｏｌ）加え、１時間かけて室温に徐々に戻した。この溶液に、１Ｎ塩酸溶液１００ｍｌを加え、室温で１時間撹拌した後、酢酸エチル１００ｍｌを加え、分液、水洗後、硫酸マグネシウムで脱水、濃縮し、酢酸エチル／ヘプタンでカラムクロマトグラフィーを行い、中間体（Ｂ）を２．４ｇ（収率５５％）で得た。
【０２７０】
工程２：配位子（Ｄ）の合成
三口フラスコに上記で合成した中間体（Ｂ）２．４ｇ（７．９ｍｍｏｌ）と別途合成した中間体（Ｃ）２．５ｇ（９．５ｍｍｏｌ）、リン酸カリウム（Ｋ３ＰＯ４）３．４ｇ（１５．９ｍｍｏｌ）およびトルエン５０ｍｌを入れ、撹拌しながら窒素で１５分間バブリングし脱気した。この溶液に酢酸パラジウム（Ｐｄ（ＯＡｃ）２）０．０９ｇ（０．４ｍｍｏｌ）とジシクロヘキシル（２′，６′−ジメトキシ−［１，１′−ビフェニル］−２−イル］）フォスフィン（Ｓ−Ｐｈｏｓ）０．３ｇ（０．８ｍｍｏｌ）を加えた後、窒素気流下、４８時間加熱撹拌した。室温冷却後、トルエンを加え、抽出、水洗し硫酸マグネシウムで脱水した後、濃縮し、酢酸エチル／ヘプタンでカラムクロマトグラフィーを行い、配位子（Ｄ）を１．８ｇ（収率５１％）で得た。
【０２７１】
工程３：例示化合物（２）の合成
三口フラスコに上記で得た配位子（Ｄ）１．８ｇとトリスアセチルアセトンイリジウム（Ｉｒ（ａｃａｃ）３）およびグリセリン２０ｍｌを入れ、アルゴン気流下１７５℃で２４時間反応させた。
【０２７２】
反応終了後、反応液を冷却し、水５０ｍｌおよびＴＨＦ１００ｍｌを加え、抽出し、水洗、硫酸ナトリウムで乾燥した後、分取ＧＰＣおよびカラムクロマトグラフィーによって精製し、例示化合物（２）を０．４ｇ（収率１９％）で得た。
【０２７３】
尚、後述する本発明の有機ＥＬ素子の作製に際しては、更に昇華精製を２回行った試料を用いた。
【０２７４】
実施例２
《有機ＥＬ素子１−１の作製》
陽極としてパターニング済みのＩＴＯ付きガラス基板上に市販の真空蒸着装置を用いて、真空度４．０×１０−４Ｐａで各有機層を積層させた。まず、正孔輸送／注入層として化合物（Ｆ−２）を２０ｎｍの厚さに形成し、さらに発光層として、ホスト化合物として化合物（Ｆ−１）と発光ドーパントとして例示化合物（２）を濃度が６質量％となるように４０ｎｍの厚さで製膜させた。
【０２７５】
更に、電子輸送層としてＡｌｑ３を４０ｎｍの厚さで製膜した。引き続き電子注入層としてフッ化リチウムを０．５ｎｍの厚さに形成した後、陰極としてアルミニウム１５０ｎｍを製膜し、発光領域が２ｍｍ×２ｍｍ角の有機ＥＬ素子１−１を作製した。
【０２７６】
《有機ＥＬ素子１−２〜１−１０の作製》
有機ＥＬ素子１−１の作製において、ホスト化合物、発光ドーパントを表１に記載のように変更した以外は同様にして、有機ＥＬ素子１−２〜１−１０を作製した。
【０２７７】
《有機ＥＬ素子１−１〜１−１０の評価》
作製した有機ＥＬ素子１−１〜１−１０は、図３、図４に示すように、非発光面をガラスケースで覆い、エポキシ系接着剤で封止して、下記に記載のように、各素子の効率、初期劣化、半減寿命、ＤＳ（ダークスポット）を評価した。
【０２７８】
（効率）
各素子について、２．５ｍＡ／ｃｍ２の定電流を印加した際の外部取出し量子効率を測定した。尚、測定には分光放射輝度計ＣＳ−１０００（コニカミノルタセンシング社製）を用い、駆動時間は１０分とし、この間の任意の時間に測定を終了した。
【０２７９】
尚、表１に記載の効率の値は、有機ＥＬ素子１−１の測定値を１００とした場合の相対値で表した。
【０２８０】
（安定性（初期劣化、半減寿命））
下記の測定法に従って、初期劣化および半減寿命の観点から安定性の評価を行った。
【０２８１】
各素子について、上記効率の測定を実施した後、初期輝度５０００ｃｄ／ｍ２を与える電流で定電流駆動し、初期輝度の９０％（４５００ｃｄ／ｍ２）になる時間を測定し、初期劣化を評価した。
【０２８２】
続けて低電流駆動を行い、さらに初期輝度の１／２（２５００ｃｄ／ｍ２）まで駆動し、時間を測定し、半減寿命を評価した。
【０２８３】
なお、効率の評価と同様に安定性の値は、有機ＥＬ素子１−１の測定値を１００とした場合の相対値で表１に表した。
【０２８４】
（ダークスポット（ＤＳ））
上記、安定性評価により初期輝度の１／２にまで駆動させた有機ＥＬ素子１−１〜１−１０の各サンプルを用い、定電流駆動させた各素子を無作為に抽出した１０人により、目視評価でダークスポットを観測し、下記のランク評価を行った。
【０２８５】
×：ダークスポットを確認した人数が８人以上の場合
△：ダークスポットを確認した人数が５〜７人の場合
○：ダークスポットを確認した人数が３〜５人の場合
◎：ダークスポットを確認した人数が３人未満の場合
尚、実用可能なランクは○、◎である。
【０２８６】
得られた結果を表１に示す。
【０２８７】
【表１】
0005707818.tif 000025
【０２８８】
表１から、比較の素子に比べて、本発明の有機ＥＬ素子用材料を用いて作製した本発明の有機ＥＬ素子は、効率に優れ、良好な安定性（特に初期劣化が抑制され、半減寿命も長寿命化する）を示し、且つ、ＤＳ（ダークスポット）の少ないことが明らかである。
【０２８９】
実施例３
《有機ＥＬ素子２−１の作製》
実施例１の有機ＥＬ素子１−１の作製と同様にして、正孔輸送／注入層としてα−ＮＰＤを１０ｎｍの厚さに形成した後、この正孔輸送層付き基板を窒素雰囲気下に移し、化合物（Ｆ−１）（８０ｍｇ）、例示化合物（１）（３．５ｍｇ）をトルエン８ｍｌに溶解した溶液を１０００ｒｐｍ、３０秒スピンコートした後、真空中８０℃で１時間乾燥して発光層とした。
【０２９０】
更に、化合物（Ｆ−４）（２０ｍｇ）をトルエン６ｍｌに溶解した溶液を用い、１０００ｒｐｍ、３０秒の条件下、スピンコート法により製膜し、真空中１２０℃で１時間乾燥した。続いて、この基板を真空蒸着装置に移し、有機ＥＬ素子１−１と同様にしてＡｌｑ３を１０ｎｍの厚さで製膜した。
【０２９１】
引き続き電子注入層としてフッ化リチウムを０．５ｎｍの厚さに形成した後、陰極としてアルミニウム１５０ｎｍを製膜し、発光領域が２ｍｍ×２ｍｍ角の有機ＥＬ素子２−１を作製した。
【０２９２】
作製後の各有機ＥＬ素子は、非発光面をガラスケースで覆い、エポキシ系接着剤で封止し、評価を実施した。
【０２９３】
≪有機ＥＬ素子２−２〜２−１０の作製≫
有機ＥＬ素子２−１の作製において、表２に記載の様に化合物（Ｆ−１）および化合物（１）を変更した以外は同様にして、有機ＥＬ素子２−２〜２−１０を作製した。
【０２９４】
《有機ＥＬ素子２−１〜２−１０の評価》
（効率）
作製した有機ＥＬ素子２−１〜２−１０は、図３、図４に示すように、非発光面をガラスケースで覆い、エポキシ系接着剤で封止して、実施例１に記載と同様にして、各素子の効率を評価した。なお、効率の値は有機ＥＬ素子２−１の測定値を１００とした場合の相対値で表した。
【０２９５】
（ＤＳ（ダークスポット））
上記の効率を評価後の有機ＥＬ素子２−１〜２−１０を２．５ｍＡ／ｃｍ２の定電流条件化により１００時間連続点灯を行った後に、発光領域を確認し、発光領域が１／２未満であった素子を下記のランク評価に則って除外した。
【０２９６】
発光領域が１／２以上残存していたサンプルについては無作為に抽出した１０人により、目視評価でダークスポットを測定し、下記のランク評価を行った。
【０２９７】
×：ダークスポットが大きく広がり発光領域の１／２以上
△：ダークスポットを確認した人数が６〜１０人の場合
○：ダークスポットを確認した人数が３〜５人の場合
◎：ダークスポットを確認した人数が３人未満の場合
尚、実用可能なランクは○、◎である。
【０２９８】
得られた結果を表２に示す。
【０２９９】
【表２】
0005707818.tif 000026
【０３００】
表２から、比較の素子に比べて、本発明の素子は、高い効率を示し、且つ、ＤＳ（ダークスポット）の生成が少ないことが明らかである。
【０３０１】
実施例４
《白色発光素子及び白色照明装置の作製》
陽極として２０ｍｍ×２０ｍｍにパターニング済みのＩＴＯ付きガラス基板上に、正孔注入／輸送層としてα−ＮＰＤを２５ｎｍの厚さで製膜し、さらに化合物（Ｆ−１）と例示化合物（３）とＤ−３４をそれぞれ蒸着速度が１００：５：０．６となるように調整し、膜厚４０ｎｍの発光層を設けた。
【０３０２】
次に、正孔阻止層としてＢＡｌｑを１０ｎｍ製膜し、続いてＡｌｑ３を４０ｎｍ製膜し電子輸送層を設けた。引き続き電子注入層としてフッ化リチウムを０．５ｎｍの厚さに形成した後、陰極としてアルミニウム１５０ｎｍを製膜し、非発光面をガラスケースで覆い、エポキシ系接着剤で封止した。
【０３０３】
この素子を用いて図３、図４に示す平面ランプを作製した。この平面ランプに通電したところ、ほぼ白色の光が得られ、照明装置として使用できることが分かった。
【０３０４】
実施例５
《白色発光素子及び白色照明装置の作製》
実施例３で作製した白色発光素子および白色照明装置と同じ基板上にポリ（３，４−エチレンジオキシチオフェン）−ポリスチレンスルホネート（ＰＥＤＯＴ／ＰＳＳ、Ｂａｙｅｒ製、Ｂａｙｔｒｏｎ  Ｐ  Ａｌ  ４０８３）を純粋で７０％に希釈した溶液を３０００ｒｐｍ、３０秒スピンコートした後、乾燥し、膜厚３０ｎｍの正孔輸送層を設けた。
【０３０５】
更に、この正孔輸送層付き基板を窒素雰囲気下に移し、化合物（Ｆ−３）（８０ｍｇ）、Ｄ−３４（３ｍｇ）、例示化合物（２２）（５．０ｍｇ）及び例示化合物（１４）（１．５ｍｇ）をトルエン１０ｍｌに溶解した溶液を１０００ｒｐｍ、３０秒スピンコートした後、乾燥して発光層とした。
【０３０６】
続いて、この基板を真空蒸着装置に移し、真空度４．０×１０−４Ｐａで第一の電子輸送層として化合物（Ｆ−４）を１０ｎｍ、さらに第二の電子輸送層としてＡｌｑ３を２０ｎｍの厚さで製膜した。
【０３０７】
引き続き電子注入層としてフッ化リチウムを０．５ｎｍの厚さに形成した後、陰極としてアルミニウム１５０ｎｍを製膜し、非発光面をガラスケースで覆い、エポキシ系接着剤で封止した。
【０３０８】
得られた素子に通電したところ、ほぼ白色の光が得られ、照明装置として使用できることがわかった。
【符号の説明】
【０３０９】
１  ディスプレイ
３  画素
５  走査線
６  データ線
Ａ  表示部
Ｂ  制御部
１０１  有機ＥＬ素子
１０７  透明電極付きガラス基板
１０６  有機ＥＬ層
１０５  陰極
１０２  ガラスカバー
１０８  窒素ガス
１０９  捕水剤
【図１】
0005707818.tif 000029
【図２】
0005707818.tif 000030
【図３】
0005707818.tif 000031
【図４】
0005707818.tif 000032